(57)【要約】【課題】多彩な色補正が可能であり、かつ隣接する天然歯に近い色味及び審美性を再現できる歯科用補綴物の提供。【解決手段】セラミックス、及び２種以上の無機顔料を含有し、前記２種以上の無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、前記ａ＊ｂ＊色度座標における第三象限及び第四象限の少なくともいずれかに位置する色に発色した無機顔料と、を含む歯科用補綴物である。【選択図】なし【特許請求の範囲】
【請求項１】
セラミックス、及び２種以上の無機顔料を含有し、
前記２種以上の無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、前記ａ＊ｂ＊色度座標における第三象限及び第四象限の少なくともいずれかに位置する色に発色した無機顔料と、を含むことを特徴とする歯科用補綴物。
【請求項２】
天然歯の歯髄に相当する中央部Ａ１、前記Ａ１と歯茎部端との中点Ａ２、前記Ａ１と切端との中点Ａ３、前記Ａ１と天然歯のエナメル質に相当する左側壁端との中点Ｂ１、前記Ａ１と天然歯のエナメル質に相当する右側壁端との中点Ｂ２におけるＣＩＥ１９７６のＬ＊ａ＊ｂ＊表色系で規定する明度Ｌ＊が、Ａ２からＡ３方向、Ａ１からＢ１方向、及びＡ１からＢ２方向の少なくともいずれかの順序で上昇する請求項１に記載の歯科用補綴物。
【請求項３】
天然歯の歯髄に相当する中央部Ａ１、前記Ａ１と歯茎部端との中点Ａ２、前記Ａ１と切端との中点Ａ３、前記Ａ１と天然歯のエナメル質に相当する左側壁端との中点Ｂ１、前記Ａ１と天然歯のエナメル質に相当する右側壁端との中点Ｂ２における前記第一象限及び前記第二象限の少なくともいずれかに位置する色に発色した無機顔料の含有量が、Ａ２からＡ３方向、Ａ１からＢ１方向、及びＡ１からＢ２方向の少なくともいずれかの順序で減少する請求項１から２のいずれかに記載の歯科用補綴物。
【請求項４】
粉末Ｘ線回折測定による単斜晶相の１１１面、単斜晶相の１１−１面、正方晶相の１１１面、及び立方晶相の１１１面の反射ピーク強度を、それぞれＩｍ（１１１）、Ｉｍ（１１−１）、Ｉｔ（１１１）、及びＩｃ（１１１）とすると、
下記式（１）で示される立方晶相率Ａと、下記式（２）で示される正方晶相率Ｂとの比（Ａ／Ｂ）が、０．３以上０．９以下である請求項１から３のいずれかに記載の歯科用補綴物。
立方晶相率Ａ（％）＝［Ｉｃ（１１１）］／［Ｉｍ（１１１）＋Ｉｍ（１１−１）＋Ｉｔ（１１１）＋Ｉｃ（１１１）］  ・・・  式（１）
正方晶相率Ｂ（％）＝［Ｉt（１１１）］／［Ｉｍ（１１１）＋Ｉｍ（１１−１）＋Ｉｔ（１１１）＋Ｉｃ（１１１）］  ・・・  式（２）
ただし、前記式（１）及び前記式（２）中、Ｉは、ジルコニア結晶相の各面の反射ピーク強度を表し、添字ｍ、ｔ、及びｃは、それぞれ単斜晶、正方晶、及び立方晶を示す。
【請求項５】
ＣＩＥ１９７６のＬ＊ａ＊ｂ＊表色系で規定する色相ｂ＊が１５以上である請求項１から４のいずれかに記載の歯科用補綴物。
【請求項６】
前記無機顔料の体積平均粒径が、５μｍ以下である請求項１から５のいずれかに記載の歯科用補綴物。
【請求項７】
前記セラミックスの８５質量％以上が、ジルコニアで構成されている請求項１から６のいずれかに記載の歯科用補綴物。
【請求項８】
曲げ強度が、６００ＭＰａ以上である請求項１から７のいずれかに記載の歯科用補綴物。
【請求項９】
密度が、９８％以上である請求項１から８のいずれかに記載の歯科用補綴物。
【請求項１０】
溶媒、有機化合物Ａ、及びセラミックスを含有する第一の歯科用補綴物液体材料と、
前記有機化合物Ａに対して反応性を示す有機化合物Ｂ、及び無機顔料を含有し、かつ前記無機顔料の種類が異なる２種以上の液体材料からなる第二の歯科用補綴物液体材料と、
を有することを特徴とする歯科用補綴物材料セット。
【請求項１１】
前記無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色する無機顔料と、前記ａ＊ｂ＊色度座標における第三象限及び第四象限の少なくともいずれかに位置する色に発色する無機顔料と、を含む請求項１０に記載の歯科用補綴物材料セット。
【請求項１２】
請求項１０から１１のいずれかに記載の歯科用補綴物材料セットにおける第一の歯科用補綴物液体材料を用いて、第一の歯科用補綴物液体材料層を形成する層形成工程と、
前記第一の歯科用補綴物液体材料層の所定領域に、請求項１０から１１のいずれかに記載の歯科用補綴物材料セットにおける第二の歯科用補綴物液体材料を付与する液体材料付与工程と、
を複数回繰り返すことを特徴とする歯科用補綴物の製造方法。
【請求項１３】
前記層形成工程後に、前記溶媒を揮発させる層乾燥工程を含む請求項１２に記載の歯科用補綴物の製造方法。
【請求項１４】
造形後に、液体浸漬により未硬化の第一の歯科用補綴物液体材料を除去する除去工程を含む請求項１２から１３のいずれかに記載の歯科用補綴物の製造方法。
【請求項１５】
第一の歯科用補綴物液体材料層を保持するための液体材料層保持手段と、
請求項１０から１１のいずれかに記載の歯科用補綴物材料セットにおける第一の歯科用補綴物液体材料を用いて、第一の歯科用補綴物液体材料層を形成する層形成手段と、
前記第一の歯科用補綴物液体材料層の所定領域に、請求項１０から１１のいずれかに記載の歯科用補綴物材料セットにおける第二の歯科用補綴物液体材料を付与する液体材料付与手段と、
を有することを特徴とする歯科用補綴物製造装置。
【発明の詳細な説明】
【技術分野】
【０００１】
本発明は、歯科用補綴物及びその製造方法、並びに歯科用補綴物材料セット及び歯科用補綴物製造装置に関する。
【背景技術】
【０００２】
従来より、歯科用補綴物（人工歯）は、コバルトクロム合金等の金属材料、ジルコニア等のセラミックス材料、フィラーを複合したハイブリッドレジン等の有機材料などから作製されてきた。
【０００３】
このような歯科用補綴物は、機能不全の咬合機能を代行するものであるが、前記歯科用補綴物の材料の多くは、磨耗や腐食等の経時変化を起こすのみならず、天然歯に比べて白味が強く、審美性の観点でも問題点がある。この問題点を解消することが期待されている材料として、例えば、ジルコニアが知られている。前記ジルコニアは透明性を有しており、色のグラデーションを付加すれば天然歯と並べても違和感の無い人工歯の作製が可能である。
近年では、グラデーション付きのＣＡＤ／ＣＡＭ用ジルコニアディスクが提案されており、隣接歯とより近しい色味の再現ができてきている（例えば、特許文献１参照）。
【０００４】
一方、近年では、粉末積層造形等の三次元（３Ｄ）プリンタが提案されており、これらの方式によれば内部構造を有した繊細な立体造形が可能であると期待され、レーザーや電子線を用いた方法が提案されている（例えば、特許文献２及び３参照）。
【発明の概要】
【発明が解決しようとする課題】
【０００５】
本発明は、多彩な色補正が可能であり、かつ隣接する天然歯に近い色味及び審美性を再現できる歯科用補綴物を提供することを目的とする。
【課題を解決するための手段】
【０００６】
前記課題を解決するための手段としての本発明の歯科用補綴物は、セラミックス、及び２種以上の無機顔料を含有し、
前記２種以上の無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、前記ａ＊ｂ＊色度座標における第三象限及び第四象限の少なくともいずれかに位置する色に発色した無機顔料と、を含む。
【発明の効果】
【０００７】
本発明によると、多彩な色補正が可能であり、かつ隣接する天然歯に近い色味及び審美性を再現できる歯科用補綴物を提供することができる。
【図面の簡単な説明】
【０００８】
【図１】図１は、本発明の歯科用補綴物の一例を示す模式図である。
【図２】図２は、歯（天然歯）の構造を示す模式図である。
【図３】図３は、歯科用補綴物の縦方向断面におけるＬ＊値、ａ＊値、及びｂ＊値の測定位置を示す模式図である。
【図４】図４は、本発明の歯科用補綴物製造装置の一例を示す概略図である。
【図５】図５は、本発明の歯科用補綴物製造装置の他の一例を示す概略図である。
【発明を実施するための形態】
【０００９】
（歯科用補綴物）
本発明の歯科用補綴物は、セラミックス、及び２種以上の無機顔料を含有し、
前記２種以上の無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、前記ａ＊ｂ＊色度座標における第三象限及び第四象限の少なくともいずれかに位置する色に発色した無機顔料と、を含み、更に必要に応じてその他の成分を含有する。
【００１０】
本発明の歯科用補綴物は、従来のグラデーション付きのＣＡＤ／ＣＡＭ用ジルコニアディスクでは、歯科用補綴物の歯茎部から切端方向に沿ってＬ＊ａ＊ｂ＊の値が単調増加、又は単調減少していくだけであり、多彩な色や深みのある色を再現することができず、例えば、う触により変色した歯、加齢や遺伝によって黄変した歯、永久歯が形成されるときに服用したテトラサイクリンと反応してグレー色、黄色、オレンジ色、紫色、茶色等に変色した歯や縞模様に着色した歯などに対しては十分に適応できないという知見に基づくものである。
また、前記粉末積層造形等の三次元（３Ｄ）プリンタでは、歯科用補綴物において多彩な色補正や色味のカスタムメイドを実現することは困難であるという知見に基づくものである。
【００１１】
前記歯科用補綴物としては、う蝕、外傷、歯周病などにより失った天然歯の代わりに、その機能を回復するために作られた人工の歯であり、天然歯の一部であってもよく、全部であっても構わない。
前記歯科用補綴物としては、例えば、クラウン、ブリッジ、インレー、差し歯、部分入れ歯、総入れ歯などが挙げられる。
【００１２】
したがって、本発明の歯科用補綴物は、前記２種以上の無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、前記ａ＊ｂ＊色度座標における第三象限及び第四象限の少なくともいずれかに位置する色に発色した無機顔料と、を含むことによって、多彩な色補正が可能となり、かつ隣接する天然歯に近い審美性及び色味を再現できる。
【００１３】
＜セラミックス＞
前記セラミックスとしては、特に制限はなく、目的に応じて適宜選択することができ、例えば、ジルコニア、アルミナ、シリカ、二ケイ酸リチウムなどが挙げられる。これらは、１種単独で使用してもよいし、２種以上を併用してもよい。これらの中でも、ジルコニアが好ましい。
なお、前記セラミックスとしてジルコニアを用いる場合は、安定化剤としてのイットリアやセリア等を含有してもよい。
前記セラミックスとしてジルコニアを用いる場合には８５質量％以上が、ジルコニアで構成されていることが好ましい。
前記ジルコニア中の前記安定化剤（イットリア、セリア等）の含有量としては、２質量％以上１５質量％以下が好ましく、３質量％以上１３質量％以下がより好ましい。前記含有量が、２質量％以上１５質量％以下であると、安定化剤としての機能が十分に発揮され、焼成時にクラックが生じることが少なくなる。
前記ジルコニア中の前記安定化剤の含有量は、例えば、ＩＣＰ発光分光分析法により測定することができる。
【００１４】
前記セラミックスの体積平均粒径としては、５μｍ以下が好ましく、１μｍ以下がより好ましい。前記体積平均粒径が５μｍ以下であると、グリンシート又はグリン体の密度が低くなることを防止し、良好に焼結することができ、力学的強度を向上できる。
前記セラミックスの体積平均粒子径は、特に制限はなく、目的に応じて適宜選択することができ、例えば、マルチサイザーＩＩＩ（コールターカウンター社製）やＦＰＩＡ−３０００（シスメックス株式会社製）などを用いて、公知の方法に従って測定することができる。
なお、前記グリンシート又はグリン体とは、スラリーとバインダーの混錬物であるコンパウンドを射出成型したシート又は成形体を意味する。
【００１５】
前記セラミックスとしてのジルコニアは、極めて高い融点を持つことから、体積平均粒径を小さくしないと焼結できない。理想とする体積平均粒径は数十ｎｍオーダーであり、１μｍ以上になると粒子間隙が多く残存するため、焼結することが困難となる。通常の積層造形を行う上では、セラミックスとしてジルコニアを含む第一の歯科用補綴物液体材料を供給側貯留槽から造形側貯留槽へ搬送する必要があるが、前記材料を構成する粒子のサイズが小さいと、粒子間力が強く働き、流動性が著しく悪化してしまう傾向にある。したがって、焼結性を保持しつつ流動性を向上させるためには、体積平均粒径を数百ｎｍオーダー以下で維持しながらスラリー化し、ハンドリングできるようにすることが好ましい。
【００１６】
前記ジルコニアの立方晶相率Ａと正方晶相率Ｂの比（Ａ／Ｂ）としては、０．３以上０．９以下が好ましい。前記比（Ａ／Ｂ）が、０．３以上０．９以下であると、透明性が良好であり、無機顔料を内添した際の色味付与の効果が十分に得られ、審美性が良好となる。
前記ジルコニアの結晶構造は、例えば、Ｘ線粉末回折装置を用いて、所定の条件で測定することができる。
【００１７】
前記セラミックスの製造方法としては、特に制限はなく、目的に応じて適宜選択することができ、例えば、熱分解法、共沈法、加水分解法などが挙げられる。これらの中でも、ジルコニアにおいては熱分解法、共沈法が好ましい。
【００１８】
前記熱分解法としては、例えば、オキシ塩化ジルコニウムと塩化イットリウム水溶液を所定量混合し、塩化ナトリウム（又は塩化カリウム）をオキシ塩化ジルコニウム全量に対して、０．１質量％以上１質量％以下添加し、混合する方法などが挙げられる。この混合液を噴霧乾燥法等の瞬間乾燥を行い、乾燥粉末が得られる。
前記瞬間乾燥とは、１０秒間以内に乾燥できる手法であり、乾燥温度は２００℃以上の加熱空気中で行うことが好ましい。次に、前記乾燥粉末を空気中で８００℃以上１，２００℃以下の温度で熱分解させることで、酸化物仮焼粉末が得られる。前記酸化物仮焼粉末を湿式粉砕法で粉砕径を２μｍ以下になるように粉砕し、水洗する。
前記水洗の方法としては、特に制限はなく、目的に応じて適宜選択することができるが、メンブレンフィルターを使用した連続式洗浄ろ過法が好ましい。前記水洗により、無機粒子中のナトリウム（又はカリウム）濃度が酸化物に換算した量として１０ｐｐｍ以上１００ｐｐｍ以下の範囲になるように十分に水洗する。前記水洗後のスラリーを乾燥させることにより、ジルコニア粉末が得られる。
【００１９】
前記共沈法としては、例えば、オキシ塩化ジルコニウムと塩化イットリウム水溶液を混合する方法などが挙げられる。ここで特にオキシ塩化ジルコニウムと塩化イットリウムからのそれぞれの水和物が析出するｐＨを一定にするように金属錯体を形成させるため、硫酸ナトリウム（又は硫酸カリウム）をジルコニアに対しモル比が好ましくは０．３以上０．７以下となるように添加し、５０℃以上１００℃以下の温度で数時間以上反応させる。この混合液に水酸化ナトリウムやアンモニア等のアルカリ水溶液を攪拌しながら加え、水溶液のｐＨを８以上１０以下とする。得られた共沈水和物微粒子を十分水洗し、酸化物に換算したときのナトリウム（又はカリウム）が１０ｐｐｍ以上１００ｐｐｍ以下の範囲となっていることを確認する。水洗後の水和物微粒子を脱水及び乾燥させ、空気中で８００℃以上１，２００℃以下の温度で焼成することで酸化物仮焼粉末を得る。得られた酸化物仮焼粉末を２μｍ以下まで湿式粉砕し、乾燥することによりジルコニア粉末が得られる。
【００２０】
＜無機顔料＞
前記無機顔料としては、ＣＩＥ１９７６のＬ＊ａ＊ｂ＊表色系で規定する彩度ａ＊と色相ｂ＊とからなるａ＊ｂ＊色度座標における第一象限、第二象限、第三象限、及び第四象限のいずれかに位置する色に発色し、歯科用補綴物（グリン体）を焼成する温度に耐えられ、かつ生体適合性を有している材料であれば特に制限はなく、目的に応じて適宜選択することができ、例えば、希土類金属、遷移金属、その他の金属、又はこれらの合金、金属間化合物、あるいは酸化物、複合酸化物、ケイ酸塩、炭酸塩、硫酸塩、又は硫化物などが挙げられる。
【００２１】
前記セラミックスを着色する方法としては、特に制限はなく、目的に応じて適宜選択することができ、例えば、セラミックスに希土類金属又は遷移金属の酸化物以外の無機顔料を添加して焼結する方法、セラミックスに希土類金属又は遷移金属等の酸化物を混合添加して焼結する方法などが挙げられる。
これらの中でも、ｆ軌道に空席をもつ希土類イオン、又はｄ軌道に空席があってエネルギー準位が配位子場の影響により分裂する遷移金属イオンの添加は、前記希土類金属又は遷移金属の酸化物以外の無機顔料を添加する方法に比べて微量でセラミックスを発色させることができるので好ましい。
前記希土類金属又は遷移金属の酸化物としては、例えば、Ｃｅ、Ｐｒ、Ｅｕ、Ｅｒ、Ｆｅ、Ｃｏ、Ｎｉ、Ｔｉ、Ｖ、Ｃｒ、Ｃｕ、Ｍｎ、Ｚｎ、Ｚｒ、及びＣｄから選択される少なくとも１種の酸化物が好ましく、生体適合性の点から、Ｐｒ、Ｆｅ、Ｔｉ、Ｚｒ、及びＥｒから選択される酸化物がより好ましい。
なお、前記酸化物に、Ｃｌ−、ＳＯ４−、ＳＯ３−、Ｂｒ−、Ｆ−、ＮＯ２−、ＮＯ３−などの陰イオンを含有する金属塩を添加してもよい。
【００２２】
前記無機顔料としては、市販品を用いることができ、前記市販品としては、例えば、Ｐ−４０（Ｚｒ−Ｓｉ−Ｐｒ、日陶顔料株式会社製）、Ｍ−６７（Ｚｒ−Ｓｉ−Ｐｒ−Ｆｅ、日陶顔料株式会社製）、ＧＰ−４０（Ｚｒ−Ｓｉ−Ｐｒ、日陶顔料株式会社製）、Ｍ−６００（Ｚｒ−Ｓｉ−Ｖ、日陶顔料株式会社製）、Ｍ−４１６（Ｃｒ−Ｃｏ−Ａｌ−Ｚｎ、日陶顔料株式会社製）などが挙げられる。
【００２３】
前記無機顔料は、焼結後の歯科用補綴物の表面及び内部の少なくともいずれかに含有されていることが好ましい。歯科用補綴物の表面だけでなく、内部に無機顔料を含有させることにより、今までにない色の深みを出すことができる。
ここで、前記内部に無機顔料を含有していることは、例えば、ウルトラミクロトームで切断した歯科用補綴物の断面をＳＥＭやＴＥＭ等の電子顕微鏡で観察することにより確認することができる。
【００２４】
前記無機顔料の含有量は、歯科用補綴物の全量に対して、１０質量％以下が好ましく、８質量％以下がより好ましい。前記含有量が、１０質量％以下であると、インクジェットノズルからの液体材料の良好な吐出性が得られる。
【００２５】
前記無機顔料の体積平均粒径は、５μｍ以下が好ましく、１μｍ以下がより好ましい。前記体積平均粒径が、５μｍ以下であると、インクジェットノズルでの液体材料の吐出性が良好である。
【００２６】
本発明においては、多彩な色補正を実現し、かつ隣接する天然歯に近い色味及び審美性を再現するため、２種以上の無機顔料を含有する。
前記２種以上の無機顔料としては、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、第三象限及び第四象限の少なくともいずれかに位置する色に発色した無機顔料と、を含む。
なお、前記「各象限に位置する色に発色した無機顔料」とは、歯科用補綴物（グリン体）を焼成することにより生じた色を有する無機顔料を意味する。
焼結後の歯科用補綴物における明度Ｌ＊、彩度ａ＊、及び色相ｂ＊は、例えば、ウルトラミクロトームのような汎用器具を用いて歯科用補綴物を切断し、その断面を測色計で測色したり、光学顕微鏡で撮影した画像を測色計で測色して測定することができる。
【００２７】
前記第一象限及び第二象限の少なくともいずれかに位置する色に発色した無機顔料を含むことにより、天然歯特有の黄色味を再現することができ、隣接歯との審美性が良好となる。
前記第三象限及び第四象限の少なくともいずれかに位置する色を発色した無機顔料は、青味掛かった色であるため、前記第一象限及び第二象限の少なくともいずれかに位置する色に発色した無機顔料と併せて用いることで、色の深みなどの単色では表せない色味を付与することができる。
前記第一象限及び第二象限の少なくともいずれかに位置する色に発色した無機顔料としては、例えば、Ｚｒ−Ｓｉ−Ｐｒ、Ｚｒ−Ｓｉ−Ｐｒ−Ｃｄ、Ｚｒ−Ｓｉ−Ｐｒ−Ｖ、Ｚｒ−Ｖ、Ｓｎ−Ｖ、Ｆｅ−Ｃｒ−Ｚｎ−Ａｌ、Ｐｒ２Ｏ３、Ｅｒ２Ｏ３、Ｆｅ２Ｏ３、ＴｉＯ２などが挙げられる。
前記第一象限及び第二象限の少なくともいずれかに位置する色に発色した無機顔料の含有量は、前記歯科用補綴物全量に対して、０．０１質量％以上１０質量％以下が好ましい。
【００２８】
前記第三象限及び第四象限の少なくともいずれかに位置する色を発色した無機顔料としては、例えば、Ｚｒ−Ｓｉ−Ｆｅ、Ｚｒ−Ｓｉ−Ｖ、Ｚｒ−Ｓｉ−Ｃｄ−Ｓｅ、Ｃｏ−Ｓｉ、Ｓｎ−Ｃｒ、Ｃｒ−Ｃｏ−Ａｌ−Ｚｎなどが挙げられる。
前記第三象限及び第四象限の少なくともいずれかに位置する色に発色した無機顔料の含有量は、前記歯科用補綴物全量に対して、０．０１質量％以上１０質量％以下が好ましい。
前記第一象限及び第二象限の少なくともいずれかに位置する色に発色した無機顔料Ａと、前記第三象限及び第四象限の少なくともいずれかに位置する色を発色した無機顔料Ｂとの含有量の質量比率（Ａ：Ｂ）は、特に制限はなく、目的に応じて適宜選択することができるが、９９．９：０．０１〜９０：１０が好ましい。
【００２９】
前記第一象限及び第二象限の少なくともいずれかに位置する色に発色した無機顔料の含有量、並びに前記第三象限及び第四象限の少なくともいずれかに位置する色に発色した無機顔料の含有量は、例えば、蛍光Ｘ線法などにより測定することができる。
【００３０】
前記歯科用補綴物は、前記ａ＊ｂ＊色度座標での色再現に加え、更に、明度Ｌ＊による色補正を加えることにより、更に隣接歯に対する審美的違和感を拭うことが可能となる。特に、前記ジルコニア単体では明度Ｌ＊が極めて高いため、明度Ｌ＊が低い前記無機顔料と組み合わせることで、より隣接歯の明度Ｌ＊に近づけることが可能となる。
図３の歯科用補綴物の縦方向断面の模式図に示すように、天然歯の歯髄に相当する中央部Ａ１、前記Ａ１と歯茎部端との中点Ａ２、前記Ａ１と切端との中点Ａ３、前記Ａ１と天然歯のエナメル質に相当する左側壁端との中点Ｂ１、前記Ａ１と天然歯のエナメル質に相当する右側壁端との中点Ｂ２におけるＣＩＥ１９７６のＬ＊ａ＊ｂ＊表色系で規定する明度Ｌ＊が、Ａ２からＡ３方向、Ａ１からＢ１方向、及びＡ１からＢ２方向の少なくともいずれかの順序で上昇することが好ましい。これは、隣接する天然歯の歯茎部の明度Ｌ＊が低く、切端部の明度Ｌ＊が高いことに由来する。また、透明性を有するジルコニアと様々な色を発色する無機顔料を組み合わせることで、歯茎部では濃黄色、切端では薄黄色を有した透明性あるグラデーションが構築できる。特に、ａ＊ｂ＊色度座標における第三象限及び第四象限の少なくともいずれかに位置する色を発色した無機顔料を含有することで、例えば、歯茎部では黄色味が濃く、切端では青色味が強調されるようなグラデーションを構築することも可能となる。これは、実際に隣接する天然歯との色味を合わせることが可能となるため、審美的違和感という観点で好ましい。
ＣＩＥ１９７６のＬ＊ａ＊ｂ＊表色系で規定する色相ｂ＊は、１５以上であることが好ましい。
【００３１】
このように様々な色に発色した無機顔料を２種以上組み合わせて含有することで、隣接する天然歯に近づけた色再現が可能になったり、今までに無い特色のカラー歯を再現することが可能となる。
天然歯においては歯茎部では濃い色、切端部では薄い色或いは透明であることから、図３の歯科用補綴物の縦方向断面の模式図に示すように、天然歯の歯髄に相当する中央部Ａ１、前記Ａ１と歯茎部端との中点Ａ２、前記Ａ１と切端との中点Ａ３、前記Ａ１と天然歯のエナメル質に相当する左側壁端との中点Ｂ１、前記Ａ１と天然歯のエナメル質に相当する右側壁端との中点Ｂ２における前記第一象限及び前記第二象限の少なくともいずれかに位置する色に発色した無機顔料の含有量が、Ａ２からＡ３方向、Ａ１からＢ１方向、及びＡ１からＢ２方向の少なくともいずれかの順序で減少することが好ましい。これにより、歯茎部から切端部方向に沿ったグラデーションが再現でき、隣接歯との審美性に優れている。
更に、そこに、前記第三象限及び第四象限の少なくともいずれかに位置する色を発色する無機顔料を添加することで、例えば、歯茎部では黄色味が濃く、切端部では青色味が強調されるようなグラデーションを構築することも可能となる。
【００３２】
ここで、図１は、本発明の歯科用補綴物の一例を示す模式図である。図１中１００は歯科用補綴物であり、歯茎部端１０２から切端１０１方向Ｘに向かって明度Ｌ＊が徐々に上昇することが好ましい。また、前記前記第一象限及び前記第二象限の少なくともいずれかに位置する色に発色した無機顔料の含有量が歯茎部端１０２から切端１０１方向Ｘに向かって徐々に減少することが好ましい。なお、図１中１０６は歯茎、１０５は天然歯である。
【００３３】
図２は、天然歯１１０の構造を示す模式図である。天然歯１１０は、中央部に歯髄１１３を有し、その外側に象牙質１１２を有し、象牙質１１２の外側の周縁部にエナメル質１１１を有している。象牙質１１２は黄色を帯びており、エナメル質１１１は透明である。
歯髄１１３に相当する中央部からエナメル質１１１に相当する周縁部方向に向かって明度Ｌ＊が徐々に上昇することが好ましい。また、前記前記第一象限及び前記第二象限の少なくともいずれかに位置する色に発色した無機顔料の含有量が歯髄１１３に相当する中央部からエナメル質１１１に相当する周縁部方向に向かって徐々に減少することが好ましい。
なお、図２中１１４は歯茎、１１５は歯根膜、１１６はセメント質、１１７は歯槽骨である。
【００３４】
前記歯科用補綴物（グリン体）は、粉末Ｘ線回折測定による単斜晶相の１１１面、単斜晶相の１１−１面、正方晶相の１１１面、及び立方晶相の１１１面の反射ピーク強度を、それぞれＩｍ（１１１）、Ｉｍ（１１−１）、Ｉｔ（１１１）、及びＩｃ（１１１）とすると、
下記式（１）で示される立方晶相率Ａと、下記式（２）で示される正方晶相率Ｂとの比（Ａ／Ｂ）は、０．３以上０．９以下であることが好ましい。
立方晶相率Ａ（％）＝［Ｉｃ（１１１）］／［Ｉｍ（１１１）＋Ｉｍ（１１−１）＋Ｉｔ（１１１）＋Ｉｃ（１１１）］  ・・・  式（１）
正方晶相率Ｂ（％）＝［Ｉt（１１１）］／［Ｉｍ（１１１）＋Ｉｍ（１１−１）＋Ｉｔ（１１１）＋Ｉｃ（１１１）］  ・・・  式（２）
ただし、前記式（１）及び前記式（２）中、Ｉは、ジルコニア結晶相の各面の反射ピーク強度を表し、添字ｍ、ｔ、及びｃは、それぞれ単斜晶、正方晶、及び立方晶を示す。
【００３５】
前記歯科用補綴物（焼結体）の曲げ強度は、６００ＭＰａ以上であることが好ましい。前記曲げ強度が、６００ＭＰａ以上であると、口腔内において破折することがない。
前記曲げ強度は、例えば、ＩＳＯ−６８７１に準拠して測定することができる。
【００３６】
前記歯科用補綴物（焼結体）の密度は、９８％以上が好ましい。前記密度が、９８％以上であると、力学的強度が低下し、口腔内で破折するのみならず、表面のボイド或いはクラック部に何らかの成分が入り込んで色味が変わってしまうことや、クラック部の応力によりジルコニア結晶相が単斜晶へ相転移し破折するなどの恐れがある。
前記密度は、例えば、ＪＩＳ  Ｒ１６３４に準拠して測定することができる。
【００３７】
（歯科用補綴物材料セット）
本発明の歯科用補綴物材料セットは、第一の歯科用補綴物液体材料と、第二の歯科用補綴物液体材料と、を有する。
【００３８】
＜第一の歯科用補綴物液体材料＞
前記第一の歯科用補綴物液体材料は、溶媒、有機化合物Ａ、及びセラミックスを含み、更に必要に応じてその他の成分を含有する。
【００３９】
＜＜セラミックス＞＞
前記セラミックスとしては、上述したものを用いることができる。
前記セラミックスの含有量としては、前記第一の歯科用補綴物液体材料（スラリー）１００質量部に対して、２０質量部以上７０質量部以下が好ましい。前記含有量が２０質量部以上であると、揮発する溶媒量が相対的に少なくでき、グリンシート又はグリン体の密度を高くすることができ、７０質量部以下であると、スラリーとしての流動性を向上でき、ドクターブレード等によるスラリー搬送を良好に行うことができる。
【００４０】
＜＜有機化合物Ａ＞＞
前記有機化合物Ａとしては、特に制限はなく、目的に応じて適宜選択することができ、例えば、水溶性樹脂などが挙げられる。また、前記有機化合物Ａとしては、塩基性官能基と反応性を有する酸性官能基を有することが好ましく、例えば、カルボキシル基、ヒドロキシル基などが挙げられる。このような酸性官能基を有する有機化合物Ａとしては、例えば、変性ポリビニルアルコール、ポリアクリル酸などが挙げられる。これらは、１種単独で使用してもよいし、２種以上を併用してもよい。これらの中でも、塩基性官能基との反応性が高い点から、ポリアクリル酸が好ましい。
【００４１】
＜＜溶媒＞＞
前記溶媒としては、前記有機化合物Ａを溶解することができれば特に制限はなく、目的に応じて適宜選択することができ、例えば、水、メタノール、エタノール、トルエン（沸点：１１０．６℃）等の極性溶媒などが挙げられる。これらは、１種単独で使用してもよいし、２種以上を併用してもよい。これらの中でも、グリンシート又はグリン体造形の生産性を向上の点から、沸点が低い有機溶剤が好ましく、沸点が８０℃以下である有機溶剤がより好ましい。
前記沸点が８０℃以下である有機溶剤としては、例えば、エタノール（沸点：７８．３７℃）、メタノール（沸点：６４．７℃）、酢酸エチル（沸点：７７．１℃）、アセトン（沸点：５６℃）、塩化メチレン（沸点：３９．６℃）などが挙げられる。
【００４２】
＜＜その他の成分＞＞
前記その他の成分としては、焼成時に消失する、或いは、焼成後に残存していても生体適合性を有しているものであれば特に制限はなく、目的に応じて適宜選択することができ、例えば、分散剤、可塑剤、焼結助剤などが挙げられる。
前記第一の歯科用補綴物液体材料が、前記分散剤を含むと、前記セラミックス粒子の分散性を改善し、静止時の沈降を抑制することができる点で好ましく、グリンシート又はグリン体を造形する際にセラミックス粒子が連続して存在しやすくなる。また、前記可塑剤を含むと、前記第一の歯科用補綴物液体材料からなるグリンシート又はグリン体前駆体が乾燥した際に亀裂が入りにくくなる点で好ましい。前記焼結助剤を含むと、得られた積層造形物につき焼結処理を行う場合において、より低温での焼結が可能となる点で好ましい。
【００４３】
＜第二の歯科用補綴物液体材料＞
前記第二の歯科用補綴物液体材料は、前記有機化合物Ａに対して反応性を示す有機化合物Ｂ、及び無機顔料を含有し、水性媒体を含むことが好ましく、更に必要に応じてその他の成分を含有し、かつ前記無機顔料の種類が異なる２種以上の液体材料からなる。
【００４４】
＜＜無機顔料＞＞
前記無機顔料としては、前記歯科用補綴物における前記無機顔料と同様のものを用いることができる。
【００４５】
前記無機顔料は、前記第二の歯科用補綴物液体材料中に１種類のみ添加し、前記無機顔料の種類が異なる２種以上の第二の歯科用補綴物液体材料を独立で用意する。これにより、それぞれの色味を所望箇所で強調することが可能となる。
前記種類が異なる無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色する無機顔料と、前記ａ＊ｂ＊色度座標における第三象限及び第四象限の少なくともいずれかに位置する色に発色する無機顔料と、を含むことが好ましい。
具体的には、第二の歯科用補綴物液体材料Ａに第一象限及び第二象限の少なくともいずれかに位置する色を発色する無機顔料を添加し、第二の歯科用補綴物液体材料Ｂに第三象限及び第四象限の少なくともいずれかに位置する色を発色する無機顔料を添加し、最終的に造形したい人工モデル歯を複数の平面層にスライスした色情報を含む二次元画像データ(スライスデータ)に基づき、前記第二の歯科用補綴物液体材料Ａと前記第二の歯科用補綴物液体材料Ｂとを適切な位置で適切量吐出することで、所望の色味を付与しつつ、前記第一の歯科用補綴物液体材料層の所定領域を硬化させることが可能となる。
【００４６】
したがって、前記無機顔料の種類は多い方が、色再現性がより良くなるので好ましい。例えば、ジルコニアに着色する場合、明度Ｌ＊を低下させる無機顔料Ａ、濃黄色系無機顔料Ｂ、淡黄色系無機顔料Ｃ、青色系無機顔料Ｄ、及び赤色系無機顔料Ｅのそれぞれを第二の歯科用補綴物液体材料に１種類ずつ添加し、合計５種類の第二の歯科用補綴物液体材料を用いると、ほぼどんな色も再現可能となる。
【００４７】
前記第二の歯科用補綴物液体材料に加える前記無機顔料の含有量は、１０質量％以下が好ましく、８質量％以下がより好ましい。前記含有量が、１０質量％以下であると、インクジェットノズルからのインクの吐出性が良好である。
【００４８】
前記第二の歯科用補綴物液体材料中での前記無機顔料の体積平均粒径は、５μｍ以下が好ましく、１μｍ以下がより好ましい。前記体積平均粒径が５μｍ以下であると、インクジェットノズルでの吐出性が良好となる。
【００４９】
＜＜有機化合物Ｂ＞＞
前記有機化合物Ｂとしては、前記有機化合物Ａに対して反応性を示す有機化合物であれば特に制限はなく、目的に応じて適宜選択することができ、例えば、水溶性樹脂などが挙げられる。前記有機化合物Ｂとしては、酸性官能基と反応性を有する塩基性官能基を有することが好ましい。前記塩基性官能基としては、例えば、アミノ基などが挙げられる。
【００５０】
前記アミノ基を有する有機化合物Ｂとしては、例えば、ポリエチレンイミン、ポリビニルピロリドン、ポリアリルアミンなどが挙げられる。これらは、１種単独で使用してもよいし、２種以上を併用してもよい。これらの中でも、酸性官能基との反応性の点から、カチオン密度が高いポリアリルアミンが好ましい。
【００５１】
＜＜水性媒体＞＞
前記水性媒体としては、例えば、水、メタノール、エタノール等のアルコール、エーテル、ケトンなどが挙げられる。これらは、１種単独で使用してもよいし、２種以上を併用してもよい。これらの中でも、水が好ましい。なお、前記水性媒体は、前記水が前記アルコール等の水以外の成分を若干量含有するものであってもよい。
前記水としては、例えば、イオン交換水、限外濾過水、逆浸透水、蒸留水等の純水、超純水などが挙げられる。
【００５２】
＜＜その他の成分＞＞
前記その他の成分としては、特に制限はなく、目的に応じて適宜選択することができ、例えば、界面活性剤、保存剤、防腐剤、安定化剤、ｐＨ調整剤などが挙げられる。
【００５３】
本発明の歯科用補綴物材料セットは、歯科用補綴物の簡便かつ効率的な製造に好適に用いることができ、後述する本発明の歯科用補綴物の製造方法及び歯科用補綴物製造装置に特に好適に用いることができる。
【００５４】
（歯科用補綴物の製造方法及び歯科用補綴物製造装置）
本発明の歯科用補綴物の製造方法は、層形成工程、及び液体材料付与工程を含み、層乾燥工程、及び焼結工程を含むことが好ましく、更に必要に応じてその他の工程を含んでなる。
本発明の歯科用補綴物製造装置は、液体材料層保持手段、層形成手段、及び液体材料付与手段を有し、層乾燥手段、及び焼結手段を有することが好ましく、更に必要に応じてその他の手段を有してなる。
【００５５】
本発明の歯科用補綴物の製造方法は、本発明の歯科用補綴物製造装置を用いて好適に実施することができ、前記層形成工程は、前記層形成手段により好適に実施することができ、前記層乾燥工程は、前記層乾燥手段により好適に実施することができ、前記液体材料付与工程は、前記液体材料付与手段により好適に実施することができ、前記焼結工程は、前記焼結手段により好適に実施することができ、前記その他の工程は、前記その他の手段により好適に実施することができる。
【００５６】
＜層形成工程及び層形成手段＞
前記層形成工程は、本発明の歯科用補綴物材料セットにおける第一の歯科用補綴物液体材料を用いて、第一の歯科用補綴物液体材料層を形成する工程である。
前記層形成手段は、本発明の歯科用補綴物材料セットにおける第一の歯科用補綴物液体材料を用いて、第一の歯科用補綴物液体材料層を形成する手段である。
【００５７】
−支持体−
支持体（液体材料層保持手段）としては、前記第一の歯科用補綴物液体材料を載置することができれば特に制限はなく、目的に応じて適宜選択することができ、前記第一の歯科用補綴物液体材料の載置面を有する台、特開２０００−３２８１０６号公報の図１に記載の装置におけるベースプレート、などが挙げられる。前記支持体の表面、即ち、前記第一の歯科用補綴物液体材料を載置する載置面としては、例えば、平滑面であってもよいし、粗面であってもよく、また、平面であってもよいし、曲面であってもよい。
【００５８】
−第一の歯科用補綴物液体材料層の形成−
前記第一の歯科用補綴物液体材料を前記支持体上に配置させる方法としては、特に制限はなく、目的に応じて適宜選択することができるが、例えば、第一の歯科用補綴物液体材料（スラリー材料）を薄層に配置させる方法としては、特許第３６０７３００号公報に記載の選択的レーザー焼結方法に用いられる、公知のカウンター回転機構（カウンターローラ）などを用いる方法、前記スラリー材料をブラシ、ローラ、ブレード等の部材を用いて薄層に拡げる方法、前記スラリー材料層の表面を押圧部材を用いて押圧して薄層に拡げる方法、公知の粉末積層造形装置を用いる方法などが好適に挙げられる。
【００５９】
前記カウンター回転機構（カウンターローラ）、前記ブラシ乃至ブレード、前記押圧部材などを用いて、前記支持体上に前記スラリー材料を載置させるには、例えば、以下のようにして行うことができる。即ち、例えば、外枠（「型」、「中空シリンダー」、「筒状構造体」などと称されることもある）内に、前記外枠の内壁に摺動しながら昇降可能に配置された前記支持体上に前記スラリー材料を、前記カウンター回転機構（カウンターローラ）、前記ブラシ、ローラ又はブレード、前記押圧部材などを用いて載置させる。このとき、前記支持体として、前記外枠内を昇降可能なものを用いる場合には、前記支持体を前記外枠の上端開口部よりも少しだけ下方の位置に配し、即ち、前記第一の歯科用補綴物液体材料層（スラリー材料層）の厚み分だけ下方に位置させておき、前記支持体上に前記スラリー材料を載置させる。以上により、前記スラリー材料を前記支持体上に薄層に載置させることができる。
【００６０】
なお、このようにして薄層に載置させた前記スラリー材料に対し、第二の歯科用補綴物液体材料を作用させると所望の色味を付与しつつ硬化させることができる。ここで得られた薄層の硬化物上に、上記と同様にして、前記スラリー材料を薄層に載置させ、この薄層に載置された前記スラリー材料（層）に対し、第二の歯科用補綴物液体材料を作用させると硬化が生ずる。このときの硬化は、前記薄層に載置された前記スラリー材料（層）においてのみならず、その下に存在する、先に硬化して得られた前記薄層の硬化物との間でも生ずる。その結果、前記薄層に載置された前記スラリー材料（層）の約２層分の厚みを有する硬化物（立体造形物）が得られる。
【００６１】
また、前記スラリー材料を前記支持体上に薄層に載置させるには、前記公知の粉末積層造形装置を用いて自動的にかつ簡便に行うこともできる。前記粉末積層造形装置は、一般に、前記スラリー材料を積層するためのリコーターと、前記スラリー材料を前記支持体上に供給するための可動式供給槽と、前記粉末材料を薄層に載置し、積層するための可動式成形槽とを備える。前記粉末積層造形装置においては、前記供給槽を上昇させるか、前記成形槽を下降させるか、又はその両方によって、常に前記供給槽の表面は前記成形槽の表面よりもわずかに上昇させることができ、前記供給槽側から前記リコーターを用いて前記粉末材料を薄層に配置させることができ、前記リコーターを繰り返し移動させることにより、薄層の前記スラリー材料を積層させることができる。この粉末積層造形装置をそのままスラリー積層用に置き換えてもよいし、リコーター部分をシート成形用のドクターブレードに変えてもよい。
【００６２】
前記スラリー材料層の厚みとしては、特に制限はなく、目的に応じて適宜選択することができるが、例えば、一層当たりの平均厚みで、３μｍ以上２００μｍ以下が好ましく、１０μｍ以上１００μｍ以下がより好ましい。前記平均厚みが、３μｍ以上であると、立体造形物が得られるまでの時間が適正であり、焼結等の処理乃至取扱い時に型崩れ等の問題が生じることがない。一方、前記平均厚みが、２００μｍ以下であると、立体造形物の寸法精度が充分に得られる。なお、前記平均厚みは、公知の方法に従って測定することができる。
【００６３】
＜層乾燥工程及び層乾燥手段＞
前記層乾燥工程は、前記層形成工程後、前記液体材料付与工程前において、得られたスラリー層を乾燥させる工程であり、層乾燥手段により行われる。もちろん自然乾燥を行ってもよい。前記層乾燥工程において、前記スラリー層中に含まれる水分（溶媒）を揮発させることができる。なお、前記層乾燥工程としては、スラリー層から溶媒をすべて除去せず、半乾燥状態とすることが好ましい。前記層乾燥手段としては、例えば、公知の乾燥機などが挙げられる。
【００６４】
前記層乾燥工程における乾燥時間は適宜変更することができる。前記乾燥時間を長くすれば、前記層乾燥工程後の液体材料付与工程で付与される液体材料の横方向への染み出しが抑制され、造形精度が向上するが、層間の接着力が弱くなる傾向にある。一方、前記乾燥時間を短くすれば、層間での粒子移動が起こり、層間の接着力が強くなるが、前記層乾燥工程後の液体材料付与工程で付与される液体材料の横方向への染み出しが発生し、造形精度が悪化する傾向にある。これは用いる材料種によって適宜選択すればよい。
【００６５】
＜液体材料付与工程及び液体材料付与手段＞
前記液体材料付与工程は、前記第一の歯科用補綴物液体材料層の所定領域に、本発明の歯科用補綴物材料セットにおける第二の歯科用補綴物液体材料を付与する工程である。
前記液体材料付与手段は、前記第一の歯科用補綴物液体材料層の所定領域に、本発明の歯科用補綴物材料セットにおける第二の歯科用補綴物液体材料を付与する手段である。
【００６６】
前記第二の歯科用補綴物液体材料は、前記有機化合物Ａに対して反応性を示す有機化合物Ｂ、及び無機顔料を含有し、水性媒体を含むことが好ましく、かつ前記無機顔料の種類が異なる２種以上の液体材料からなる。
例えば、第二の歯科用補綴物液体材料Ａとして第一象限及び第二象限の少なくともいずれかに位置する色を発色する無機顔料を添加したものを用意し、第二の歯科用補綴物液体材料Ｂとして第三象限及び第四象限の少なくともいずれかに位置する色を発色する無機顔料を添加したものを用意し、最終的に造形したい歯科用補綴物（人工モデル歯）を複数の平面層にスライスした色情報を含む二次元画像データ(スライスデータ)に基づき、前記第二の歯科用補綴物液体材料Ａと前記第二の歯科用補綴物液体材料Ｂとを適切な位置で適切量吐出することで、所望の色味を付与しつつ、前記第一の歯科用補綴物液体材料層の所定領域を硬化させることができる。
【００６７】
前記第二の歯科用補綴物液体材料の前記スラリー材料層への付与の方法としては、特に制限はなく、目的に応じて適宜選択することができ、例えば、ディスペンサ方式、スプレー方式、インクジェット方式などで用いられている液体吐出手段などが挙げられる。本発明においては、複雑な立体形状を精度良くかつ効率よく形成し得る点で、前記インクジェット方式で用いられる液体吐出手段（圧電アクチュエーター等の振動素子を用い、複数ノズルから液滴を吐出するもの）が好ましい。
【００６８】
＜除去工程及び除去手段＞
前記除去工程は、前記層形成工程と前記液体材料付与工程とを順次繰り返して形成した立体造形物を液体に浸漬して未硬化のスラリー材料を除去する工程である。
前記除去手段は、前記層形成手段と前記液体材料付与手段とを順次繰り返して形成した立体造形物を液体に浸漬して未硬化のスラリー材料を除去する手段である。
前記液体としては、例えば、水などが挙げられる。
【００６９】
＜焼結工程及び焼結手段＞
前記焼結工程は、前記層形成工程と前記液体材料付与工程とを順次繰り返して形成した歯科用補綴物を焼結する工程であり、焼結手段により行われる。前記焼結工程を行うことにより、前記硬化物を一体化された成形体（焼結体）とすることができる。
前記焼結手段としては、例えば、公知の焼結炉などが挙げられる。
【００７０】
＜その他の工程及びその他の手段＞
前記その他の工程としては、例えば、築盛工程、研磨工程などが挙げられる。
前記その他の手段としては、例えば、築盛手段、研磨手段などが挙げられる。
【００７１】
−築盛工程及び築盛手段−
前記築盛工程は、前記液体材料付与工程、又は前記焼結工程において形成した歯科用補綴物上にポーセレンを盛る工程である。前記築盛工程を行うことにより、前記歯科用補綴物の微妙な色補正等ができる。
前記築盛手段としては、公知の築盛材料及び器具などが挙げられる。
【００７２】
−研磨工程及び研磨手段−
前記研磨工程は、前記歯科用補綴物表面を研磨する工程である。この研磨工程を行うことにより、前記歯科用補綴物に所望の輝きを付与させることができるのみならず、対合歯（天然歯）の削りを抑制することも可能となる。
前記研磨手段としては、公知の研磨装置、例えば、ヤスリなどが挙げられる。
【００７３】
ここで、図４に本発明の歯科用補綴物製造装置の一例を示す。この図４の歯科用補綴物製造装置は、造形側貯留槽１と供給側貯留槽２とを有し、これらの材料貯留槽は、それぞれ上下に移動可能なステージ３を有し、該ステージ上にスラリー材料からなる層を形成する。
造形側貯留槽１の上には、該造形側貯留槽内の第一の歯科用補綴物液体材料（スラリー材料）に向けて無機顔料の種類が異なる２種以上の第二の歯科用補綴物液体材料４を吐出するインクジェットヘッド５を有し、更に、供給側貯留槽２から造形側貯留槽１にスラリー材料を供給すると共に、造形側貯留槽１のスラリー材料層表面を均す、均し機構６（以下、リコーターということがある）を有する。
【００７４】
造形側貯留槽１のスラリー材料上にインクジェットヘッド５から第二の歯科用補綴物液体材料４を滴下する。このとき、第二の歯科用補綴物液体材料４を滴下する位置は、最終的に造形したい歯科用補綴物（人工モデル歯）を複数の平面層にスライスした色情報を含む二次元画像データ(スライスデータ)により決定される。
一層分の描画が終了した後、供給側貯留槽２のステージ３を上げ、造形側貯留槽１のステージ３を下げる。その差分のスラリー材料を、前記均し機構６によって、造形側貯留槽１へと移動させる。
【００７５】
このようにして、先に描画したスラリー材料層上に、新たなスラリー材料層が一層形成される。このときのスラリー材料層一層の厚みは、数十μｍ以上１００μｍ以下程度である。前記新たに形成されたスラリー材料層上に、更に二層目のスライスデータに基づく描画を行い、この一連のプロセスを繰り返して立体造形物を得、図示しない加熱手段で加熱乾燥させることで造形物が得られる。
【００７６】
図５に、本発明の歯科用補綴物製造装置の他の一例を示す。図５の歯科用補綴物製造装置は、原理的には図４と同じものであるが、第一の歯科用補綴物液体材料（スラリー材料）の供給機構が異なる。即ち、供給側貯留槽２は、造形側貯留槽１の上方に配されている。一層目の描画が終了すると、造形側貯留槽１のステージ３が所定量降下し、供給側貯留槽２が移動しながら、所定量のスラリー材料を造形側貯留槽１に落下させ、新たなスラリー材料層を形成する。その後、均し機構６で、第一の歯科用補綴物液体材料（スラリー材料）層を圧縮し、かさ密度を上げると共に、スラリー材料層の高さを均一に均す。
図５に示す構成の歯科用補綴物製造装置によれば、２つの貯留槽を平面的に並べる図４の構成に比べて、装置をコンパクトにできる。
【００７７】
本発明の歯科用補綴物の製造方法及び本発明の歯科用補綴物製造装置によれば、歯科用補綴物を簡便かつ効率良く、焼結等の前に型崩れが生ずることなく、寸法精度良く製造することができる。得られた歯科用補綴物は、多彩な色補正が可能であり、かつ隣接する天然歯に近い審美性及び色味を再現でき、細胞毒性がなく、充分な強度を有し、寸法精度及び色再現性に優れており、高品質なものである。
【実施例】
【００７８】
以下、本発明の実施例を説明するが、本発明は、これらの実施例に何ら限定されるものではない。
なお、以下の実施例及び比較例では、立体造形（積層造形）を用い、型を用いないで歯科用補綴物を製造した例を示したが、これらに制限されるものではない。
【００７９】
（第一の歯科用補綴物液体材料（スラリー材料）の調製例１）
＜第一の歯科用補綴物液体材料（スラリー材料）１の調製＞
ジルコニア粒子（東ソー株式会社製、ＴＺ−ＰＸ−４３０）３０質量部、重量平均分子量（Ｍｗ）が８００，０００であるポリアクリル酸Ａ（ＰＡＡ、株式会社日本触媒製、ＡＳ−５８）５質量部、可塑剤としてのフタル酸ベンジルブチル１０質量部、セラミックス分散剤（マリアリム、日油株式会社製、ＡＫＭ−０５３１）１．５質量部、及びエタノール６０質量部を混合し、直径３ｍｍのジルコニアビーズにて３時間ビーズミル分散することで第一の歯科用補綴物液体材料（スラリー材料）１を得た。
【００８０】
得られた第一の歯科用補綴物液体材料（スラリー材料）１中のジルコニアの体積平均粒径を、以下のようにして測定した。
−ジルコニアの体積平均粒径−
前記第一の歯科用補綴物液体材料（スラリー材料）１中における前記ジルコニアの体積平均粒径は、装置名：ＬＡ−９２０（株式会社堀場製作所製）を用いて測定した。ＬＡ−９２０の測定の際にＬＡ−９２０専用アプリケーション（Ｖｅｒ．３．３２）（株式会社堀場製作所製）を用いて解析を行った。
具体的には、クロロホルムで光軸調整した後、バックグラウンドを測定した。その後、循環を開始し前記第一の歯科用補綴物液体材料（スラリー材料）を滴下した。透過率が安定したことを確認した後に超音波を下記条件で照射した。照射した後に透過率の値が７０％以上９５％以下の範囲となる条件で体積平均粒径を測定した。体積平均粒径の測定再現性の点から、前記ＬＡ−９２０の透過率の値が７０％以上９５％以下となる条件で測定した。また、超音波照射後に透過率が前記値から外れた場合は再度測定を行った。前記透過率の値を得るために前記第一の歯科用補綴物液体材料（スラリー材料）の滴下量を調節した。なお、測定及び解析条件は、以下のように設定した。
［測定及び解析条件］
・データ取り込み回数：１５回
・相対屈折率：１．２０
・循環：５
・超音波強度：７
【００８１】
（第一の歯科用補綴物液体材料（スラリー材料）の調製例２〜１５）
第一の歯科用補綴物液体材料（スラリー材料）の調製例１において、下記表１の組成、及び含有量に変更した以外は、第一の歯科用補綴物液体材料（スラリー材料）の調製例１と同様にして、第一の歯科用補綴物液体材料（スラリー材料）２〜１５を得た。
【００８２】
【表１】
2018038551.tif 000002
【００８３】
（第二の歯科用補綴物液体材料の調製例１０１）
＜第二の歯科用補綴物液体材料１０１の調製＞
−第二の歯科用補綴物液体材料Ａ−１の調製−
水８８質量部、重量平均分子量（Ｍｗ）が１０，０００であるポリエチレンイミン（ＰＥＩ、株式会社日本触媒製、ＳＰ−２００）１２質量部、無機顔料Ａ（Ｚｒ−Ｓｉ−Ｐｒ、日陶顔料株式会社製、ＧＰ−４０）５質量部、及び界面活性剤としてＴｗｅｅｎ２０（東京化成工業株式会社製）０．５質量部を、ホモミキサーを用いて３０分間分散させて、第二の歯科用補綴物液体材料Ａ−１を調製した。
【００８４】
−第二の歯科用補綴物液体材料Ｂ−１の調製−
水８８質量部、重量平均分子量（Ｍｗ）が１０，０００であるポリエチレンイミン（ＰＥＩ、株式会社日本触媒製、ＳＰ−２００）１２質量部、無機顔料Ｂ（Ｚｒ−Ｓｉ−Ｖ、日陶顔料株式会社製、Ｍ−６０００）５質量部、及び界面活性剤としてＴｗｅｅｎ２０（東京化成工業株式会社製）０．５質量部を、ホモミキサーを用いて３０分間分散させて、第二の歯科用補綴物液体材料Ｂ−１を調製した。
【００８５】
得られた第二の歯科用補綴物液体材料１０１における第二の歯科用補綴物液体材料Ａ−１及び第二の歯科用補綴物液体材料Ｂ−１中の無機顔料の色度座標１及び色度座標２は、以下のようにして、測定した。結果を表２−１及び表２−２に示した。
−無機顔料の色度座標１及び色度座標２−
各無機顔料を圧縮成型し、錠剤化した試料を、測色計（クリスタルアイ、オリンパス株式会社製）を用いて測定した。
【００８６】
得られた第二の歯科用補綴物液体材料１０１における第二の歯科用補綴物液体材料Ａ−１及び第二の歯科用補綴物液体材料Ｂ−１中の無機顔料の体積平均粒径について、以下のようにして測定した。結果を表２−１及び表２−２に示した。
−無機顔料の体積平均粒径−
前記第二の歯科用補綴物液体材料中における前記無機顔料の体積平均粒径は、装置名：ＬＡ−９２０（株式会社堀場製作所製）を用いて測定した。前記ＬＡ−９２０の測定の際にＬＡ−９２０専用アプリケーション（Ｖｅｒ．３．３２）（株式会社堀場製作所製）を用いて解析を行った。
具体的には、クロロホルムで光軸調整した後、バックグラウンドを測定した。その後、循環を開始し前記第二の歯科用補綴物液体材料を滴下した。透過率が安定したことを確認した後に超音波を下記条件で照射した。照射した後に透過率の値が７０％以上９５％以下の範囲となる条件で体積平均粒径を測定した。体積平均粒径の測定再現性の点から、前記ＬＡ−９２０の透過率の値が７０％以上９５％以下となる条件で測定した。また、超音波照射後に透過率が前記値から外れた場合は再度測定を行った。前記透過率の値を得るために前記第二の歯科用補綴物液体材料の滴下量を調節した。なお、測定及び解析条件は、以下のように設定した。
［測定及び解析条件］
・データ取り込み回数：１５回
・相対屈折率：１．２０
・循環：５
・超音波強度：７
【００８７】
（第二の歯科用補綴物液体材料の調製例１０２〜１１２）
−第二の歯科用補綴物液体材料Ａ−２〜Ａ−１２の調製−
−第二の歯科用補綴物液体材料Ｂ−２〜Ｂ−１２の調製−
第二の歯科用補綴物液体材料の調製例１０１において、下記表２−１及び表２−２に示す無機顔料及び有機化合物Ｂの組成、及び含有量に変更した以外は、第二の歯科用補綴物液体材料の調製例１０１と同様にして、第二の歯科用補綴物液体材料Ａ−２〜Ａ−１２及び第二の歯科用補綴物液体材料Ｂ−２〜Ｂ−１２を調製した。
なお、Ｂ−９液とＢ−１０液はなし（Ａ−９液とＡ−１０液のみを付与する）。
第二の歯科用補綴物液体材料の調製例１０１と同様にして、無機顔料の色度座標１及び色度座標２、無機顔料の体積平均粒径を測定した。結果を表２−１及び表２−２に示した。
【００８８】
【表２−１】
2018038551.tif 000003
＊無機顔料Ｃ（Ｚｒ−Ｖ、日陶顔料株式会社製、Ｚ−３００）
【００８９】
【表２−２】
2018038551.tif 000004
＊Ｂ−９液とＢ−１０液は使用しない（Ａ−９液とＡ−１０液のみを付与する）。
＊無機顔料Ｄ（Ｃｒ−Ｃｏ−Ａｌ−Ｚｎ、日陶顔料株式会社製、Ｍ−４１６）
＊無機顔料Ｅ（Ｚｒ−Ｓｉ−Ｆｅ、日陶顔料株式会社製、Ｍ−６６３）
【００９０】
（実施例１）
得られた第一の歯科用補綴物液体材料（スラリー材料）１と、第二の歯科用補綴物液体材料１０１（第二の歯科用補綴物液体材料Ａ−１及び第二の歯科用補綴物液体材料Ｂ−１）とを組み合わせて歯科用補綴物材料セット１とした。
この歯科用補綴物材料セット１を用いて、最終的に作製する歯科用補綴物（人工モデル歯）を複数の平面層にスライスした色情報を含む二次元画像データ(スライスデータ)により、以下の（１）〜（３）のようにして、歯科用補綴物１を作製した。
【００９１】
（１）まず、図４に示したような歯科用補綴物製造装置を用いて、供給側貯留槽から造形側貯留槽に第一の歯科用補綴物液体材料１を移送させ、前記支持体上に平均厚みが１００μｍの第一の歯科用補綴物液体材料１からなる薄層を形成した。
【００９２】
（２）次に、形成した第一の歯科用補綴物液体材料１からなる薄層の表面に、前記第二の歯科用補綴物液体材料１０１（第二の歯科用補綴物液体材料Ａ−１及び第二の歯科用補綴物液体材料Ｂ−１）を、最終的に作製する歯科用補綴物（人工モデル歯）の色情報を含むスライスデータに基づき、前記第二の歯科用補綴物液体材料Ａ−１と前記第二の歯科用補綴物液体材料Ｂ−１とをインクジェットプリンター（株式会社リコー製、ＳＧ７１００）を用いてノズルから、適切な位置で適切量吐出することで、所望の色味を付与しつつ、前記第一の歯科用補綴物液体材料１からなる薄層の所定の領域を硬化させた。
【００９３】
（３）次に、前記（１）及び前記（２）の操作を所定の３ｍｍの総平均厚みになるまで繰返し、硬化した第一の歯科用補綴物液体材料１からなる薄層を順次積層して硬化物を得た。得られた硬化物を常温放置にて乾燥し、溶媒を揮発させて、歯科用補綴物１（グリン体）を製造した。
得られた歯科用補綴物１（グリン体）について、この歯科用補綴物１を水中に浸漬することにより、硬化していない第一の歯科用補綴物液体材料を除去したところ、型崩れを生ずることはなかった。得られた歯科用補綴物１（グリン体）は強度、及び寸法精度に優れていた。
【００９４】
（実施例２〜２７、及び比較例１〜３）
実施例１において、下記表３−１に示すように第一の歯科用補綴物液体材料と第二の歯科用補綴物液体材料（第二の歯科用補綴物液体材料Ａ−１〜Ａ−１２及び第二の歯科用補綴物液体材料Ｂ−１〜Ｂ−１２）とを組み合わせて、歯科用補綴物材料セット２〜３０を作製した以外は、実施例１と同様にして、歯科用補綴物（グリン体）２〜３０を作製した。なお、第二の歯科用補綴物液体材料Ｂ−９とＢ−１０はなし（第二の歯科用補綴物液体材料Ａ−９とＡ−１０のみ）。
【００９５】
＜結晶相率＞
得られた各歯科用補綴物（グリン体）の結晶相の同定は、Ｘ線粉末回折装置（リガク電機株式会社製、ＲＩＮＴ１１００）を用いて、以下の条件で実施した。結果を表３−５に示した。
［測定条件］
・管球：Ｃｕ
・電圧：４０ｋＶ
・電流：４０ｍＡ
・開始角度：３°
・終了角度：８０°
・スキャンスピード：０．５°／ｍｉｎ
ジルコニアからなる歯科用補綴物の立方晶相率（％）は、粉末Ｘ線回折測定により単斜晶相の１１１面単斜晶相の１１−１面、正方晶相の１１１面、及び立方晶相の１１１面の反射ピーク強度Ｉｍ（１１１）、Ｉｍ（１１−１）、Ｉｔ（１１１）、及びＩｃ（１１１）より、下記式（１）により算出した。
立方晶相率（％）＝［Ｉｃ（１１１）］／［Ｉｍ（１１１）＋Ｉｍ（１１−１）＋Ｉｔ（１１１）＋Ｉｃ（１１１）］  ・・・  式（１）
また、ジルコニアからなる歯科用補綴物の正方晶相率（％）は下記式（２）により算出した。
正方晶相率（％）＝［Ｉｔ（１１１）］／［Ｉｍ（１１１）＋Ｉｍ（１１−１）＋Ｉｔ（１１１）＋Ｉｃ（１１１）］  ・・・  式（２）
ただし、前記式（１）及び前記式（２）中、Ｉは、ジルコニア結晶相の各面の反射ピーク強度を表し、添字ｍ、ｔ、及びｃは、それぞれ単斜晶、正方晶、及び立方晶を示す。
【００９６】
＜寸法精度＞
次に、得られた各歯科用補綴物（グリン体）について、目視にて観察し、下記評価基準に基づいて、寸法精度を評価した。結果を表３−５に示した。
［評価基準］
○：得られた歯科用補綴物の表面が滑らかで美麗であり、反りも生じていない状態
△：得られた歯科用補綴物の表面に若干の歪みと僅かに反りが生じている状態
×：得られた歯科用補綴物の表面に歪みが生じており、激しく反りが生じている状態
【００９７】
次に、前記（３）で得られた歯科用補綴物について、前記寸法精度を評価した後、以下（４）のようにして焼結処理を行い、焼結後の歯科用補綴物の焼結体を作製した。
（４）セラミックスとしてジルコニアを用いた実施例及び比較例における歯科用補綴物は、焼結炉内で空気環境下、１，５００℃での焼結処理を行った。
セラミックスとして二ケイ酸リチウムを用いた実施例５における歯科用補綴物は、空気環境下、９００℃での焼結処理を行った。
セラミックスとしてアルミナを用いた実施例２３における歯科用補綴物は、焼結炉内で空気環境下、１,３６０℃での焼結処理を行った。
金属としてチタンを用いた比較例２における歯科用補綴物は、真空環境下、１，１００℃での焼結処理を行った。
これらの歯科用補綴物の焼結体は完全に一体化された構造体であり、硬質の床に叩きつけても破損等が生じなかった。
【００９８】
次に、作製した歯科用補綴物（焼結体）について、以下のようにして、諸特性を評価した。結果を表３−１、表３−２、表３−３、表３−４、及び表３−５に示した。
【００９９】
＜焼結後の歯科用補綴物の明度Ｌ＊、彩度ａ＊、及び色相ｂ＊の測定＞
歯科用補綴物の明度Ｌ＊、彩度ａ＊、及び色相ｂ＊は、ウルトラミクロトームで切断した歯科用補綴物の縦方向断面を測色計（装置名：クリスタルアイ、オリンパス株式会社製）を用いて測定した。具体的には、図３の歯科用補綴物における縦方向断面の模式図に示すように、歯科用補綴物１００の歯茎部端１０２から切端１０１の真ん中に位置するＡ１、歯茎部端１０２から前記Ａ１の真ん中に位置するＡ２、切端１０１から前記Ａ１の真ん中に位置するＡ３、左側壁端１０３から前記Ａ１の真ん中に位置するＢ１、右側壁端１０４から前記Ａ１の真ん中に位置するＢ２をそれぞれ測色した。
【０１００】
＜第一象限及び第二象限の少なくともいずれかに位置する色に発色した無機顔料の含有量、並びに前記第三象限及び第四象限の少なくともいずれかに位置する色に発色した無機顔料の含有量＞
無機顔料の含有量は、下面照射型蛍光Ｘ線（株式会社リガク製）を用いて測定した。具体的には、真空で５０ｋＶ、６０ｍＡ、４０ｓの条件で、各種顔料中に存在する金属元素のＸ線強度を測定し、バックグラウンド分を差し引いた強度を造形物表面に存在する金属元素の強度とした。ここで得られた金属元素の強度から、各種顔料の含有量を算出した。
なお、無機顔料の含有量の測定位置は、前記明度Ｌ＊、彩度ａ＊、及び色相ｂ＊の測定と同様である。
【０１０１】
＜歯科用補綴物の色再現性＞
次に、得られた焼結後の歯科用補綴物の色再現性は、Ｖｉｔａシェードガイドと比較し、目視により、下記基準で評価した。
［評価基準］
○：歯茎部から切端部方向に沿ったグラデーションが再現できており、隣接歯との審美的違和感を感じないレベル
△：隣接歯と色味は近いが、審美的違和感を感じるレベル
×：歯茎部から切端部方向に沿ったグラデーションが再現できていない
【０１０２】
＜歯科用補綴物の曲げ強度又は耐力＞
次に、得られた歯科用補綴物の焼結体について、以下のようにして、焼結後の曲げ強度、又は耐力を以下の基準にて評価した。
【０１０３】
セラミックス（ジルコニア、アルミナ、及び二ケイ酸リチウム）を用いた歯科用補綴物の曲げ強度は、ＩＳＯ−６８７１に基づいて、「焼結後の曲げ強度」を測定し、金属（チタン）を用いた歯科用補綴物はＪＩＳ−Ｔ６１２３に基づいて、「耐力」を測定して、焼結後の曲げ強度、又は耐力を測定した。なお、前記測定は、株式会社島津製作所製のＡＵＴＯＧＲＡＰＨ−ＡＧＳ−Ｊを用いた。
【０１０４】
また、前記焼結後の歯科用補綴物の曲げ強度、及び耐力の測定結果から、下記評価基準に基づいて、歯科用補綴物の焼結性を評価した。
［ジルコニアを用いた場合の評価基準］
○：焼結後の曲げ強度が、６００ＭＰａ以上
△：焼結後の曲げ強度が、４００ＭＰａ以上６００ＭＰａ未満
×：焼結後の曲げ強度が、４００ＭＰａ未満
［二ケイ酸リチウムを用いた場合の評価基準］
○：焼結後の曲げ強度が、３５０ＭＰａ以上
△：焼結後の曲げ強度が、２００ＭＰａ以上３５０ＭＰａ未満
×：焼結後の曲げ強度が、２００ＭＰａ未満
［アルミナを用いた場合の評価基準］
○：焼結後の曲げ強度が、３００ＭＰａ以上
△：焼結後の曲げ強度が、２００ＭＰａ以上３００ＭＰａ未満
×：焼結後の曲げ強度が、２００ＭＰａ未満
［チタンを用いた場合の評価基準］
○：耐力が、４００ＭＰａ以上
△：耐力が、２４０ＭＰａ以上４００ＭＰａ未満
×：耐力が、２４０ＭＰａ未満
【０１０５】
＜歯科用補綴物の密度＞
次に、得られた焼結後の歯科用補綴物の密度（％）は、ＪＩＳ−Ｒ１６３４に基づいて測定した。
【０１０６】
【表３−１】
2018038551.tif 000005
＊比較例１は、Ａ−９液のみを付与した。
＊比較例３は、Ａ−１０液のみを付与した。
【０１０７】
【表３−２】
2018038551.tif 000006
【０１０８】
【表３−３】
2018038551.tif 000007
【０１０９】
【表３−４】
2018038551.tif 000008
【０１１０】
【表３−５】
2018038551.tif 000009
【０１１１】
本発明の態様としては、例えば、以下のとおりである。
＜１＞  セラミックス、及び２種以上の無機顔料を含有し、
前記２種以上の無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色した無機顔料と、前記ａ＊ｂ＊色度座標における第三象限及び第四象限の少なくともいずれかに位置する色に発色した無機顔料と、を含むことを特徴とする歯科用補綴物である。
＜２＞  天然歯の歯髄に相当する中央部Ａ１、前記Ａ１と歯茎部端との中点Ａ２、前記Ａ１と切端との中点Ａ３、前記Ａ１と天然歯のエナメル質に相当する左側壁端との中点Ｂ１、前記Ａ１と天然歯のエナメル質に相当する右側壁端との中点Ｂ２におけるＣＩＥ１９７６のＬ＊ａ＊ｂ＊表色系で規定する明度Ｌ＊が、Ａ２からＡ３方向、Ａ１からＢ１方向、及びＡ１からＢ２方向の少なくともいずれかの順序で上昇する前記＜１＞に記載の歯科用補綴物である。
＜３＞  天然歯の歯髄に相当する中央部Ａ１、前記Ａ１と歯茎部端との中点Ａ２、前記Ａ１と切端との中点Ａ３、前記Ａ１と天然歯のエナメル質に相当する左側壁端との中点Ｂ１、前記Ａ１と天然歯のエナメル質に相当する右側壁端との中点Ｂ２における前記第一象限及び前記第二象限の少なくともいずれかに位置する色に発色した無機顔料の含有量が、Ａ２からＡ３方向、Ａ１からＢ１方向、及びＡ１からＢ２方向の少なくともいずれかの順序で減少する前記＜１＞から＜２＞のいずれかに記載の歯科用補綴物である。
＜４＞  前記無機顔料が、Ｚｒ−Ｓｉ−Ｐｒ、Ｚｒ−Ｖ、Ｚｒ−Ｓｉ−Ｖ、Ｃｒ−Ｃｏ−Ａｌ−Ｚｎ、及びＺｒ−Ｓｉ−Ｆｅから選択される少なくとも１種である前記＜１＞から＜３＞のいずれかに記載の歯科用補綴物である。
＜５＞  粉末Ｘ線回折測定による単斜晶相の１１１面、単斜晶相の１１−１面、正方晶相の１１１面、及び立方晶相の１１１面の反射ピーク強度を、それぞれＩｍ（１１１）、Ｉｍ（１１−１）、Ｉｔ（１１１）、及びＩｃ（１１１）とすると、
下記式（１）で示される立方晶相率Ａと、下記式（２）で示される正方晶相率Ｂとの比（Ａ／Ｂ）が、０．３以上０．９以下である前記＜１＞から＜４＞のいずれかに記載の歯科用補綴物である。
立方晶相率Ａ（％）＝［Ｉｃ（１１１）］／［Ｉｍ（１１１）＋Ｉｍ（１１−１）＋Ｉｔ（１１１）＋Ｉｃ（１１１）］  ・・・  式（１）
正方晶相率Ｂ（％）＝［Ｉt（１１１）］／［Ｉｍ（１１１）＋Ｉｍ（１１−１）＋Ｉｔ（１１１）＋Ｉｃ（１１１）］  ・・・  式（２）
ただし、前記式（１）及び前記式（２）中、Ｉは、ジルコニア結晶相の各面の反射ピーク強度を表し、添字ｍ、ｔ、及びｃは、それぞれ単斜晶、正方晶、及び立方晶を示す。
＜６＞  ＣＩＥ１９７６のＬ＊ａ＊ｂ＊表色系で規定する色相ｂ＊が１５以上である前記＜１＞から＜５＞のいずれかに記載の歯科用補綴物である。
＜７＞  前記無機顔料の体積平均粒径が、５μｍ以下である前記＜１＞から＜６＞のいずれかに記載の歯科用補綴物である。
＜８＞  前記セラミックスの８５質量％以上が、ジルコニアで構成されている前記＜１＞から＜７＞のいずれかに記載の歯科用補綴物である。
＜９＞  曲げ強度が、６００ＭＰａ以上である前記＜１＞から＜８＞のいずれかに記載の歯科用補綴物である。
＜１０＞  密度が、９８％以上である前記＜１＞から＜９＞のいずれかに記載の歯科用補綴物である。
＜１１＞  溶媒、有機化合物Ａ、及びセラミックスを含有する第一の歯科用補綴物液体材料と、
前記有機化合物Ａに対して反応性を示す有機化合物Ｂ、及び無機顔料を含有し、かつ前記無機顔料の種類が異なる２種以上の液体材料からなる第二の歯科用補綴物液体材料と、
を有することを特徴とする歯科用補綴物材料セットである。
＜１２＞  前記無機顔料として、ＣＩＥ１９７６のＬ＊ａ＊ｂ＊表色系で規定する彩度ａ＊と色相ｂ＊とからなるａ＊ｂ＊色度座標における第一象限及び第二象限の少なくともいずれかに位置する色に発色する無機顔料と、前記ａ＊ｂ＊色度座標における第三象限及び第四象限の少なくともいずれかに位置する色に発色する無機顔料と、を含む前記＜１１＞に記載の歯科用補綴物材料セットである。
＜１３＞  前記＜１１＞から＜１２＞のいずれかに記載の歯科用補綴物材料セットにおける第一の歯科用補綴物液体材料を用いて、第一の歯科用補綴物液体材料層を形成する層形成工程と、
前記第一の歯科用補綴物液体材料層の所定領域に、前記＜１１＞から＜１２＞のいずれかに記載の歯科用補綴物材料セットにおける第二の歯科用補綴物液体材料を付与する液体材料付与工程と、
を複数回繰り返すことを特徴とする歯科用補綴物の製造方法である。
＜１４＞  前記層形成工程後に、前記溶媒を揮発させる層乾燥工程を含む前記＜１３＞に記載の歯科用補綴物の製造方法である。
＜１５＞  造形後に、液体浸漬により未硬化の第一の歯科用補綴物液体材料を除去する除去工程を含む前記＜１３＞から＜１４＞のいずれかに記載の歯科用補綴物の製造方法である。
＜１６＞  第一の歯科用補綴物液体材料層を保持するための液体材料層保持手段と、
前記＜１１＞から＜１２＞のいずれかに記載の歯科用補綴物材料セットにおける第一の歯科用補綴物液体材料を用いて、第一の歯科用補綴物液体材料層を形成する層形成手段と、
前記第一の歯科用補綴物液体材料層の所定領域に、前記＜１１＞から＜１２＞のいずれかに記載の歯科用補綴物材料セットにおける第二の歯科用補綴物液体材料を付与する液体材料付与手段と、
を有することを特徴とする歯科用補綴物製造装置である。
＜１７＞  溶媒を揮発させる層乾燥手段を有する前記＜１６＞に記載の歯科用補綴物製造装置である。
＜１８＞  液体浸漬により未硬化の第一の歯科用補綴物液体材料を除去する除去手段を有する前記＜１６＞から＜１７＞のいずれかに記載の歯科用補綴物製造装置である。
【０１１２】
前記＜１＞から＜１０＞のいずれかに記載の歯科用補綴物、前記＜１１＞から＜１２＞のいずれかに記載の歯科用補綴物材料セット、前記＜１３＞から＜１５＞のいずれかに記載の歯科用補綴物の製造方法、並びに前記＜１６＞から＜１８＞のいずれかに記載の歯科用補綴物製造装置は、従来における前記諸問題を解決し、以下の目的を達成することを課題とする。
【先行技術文献】
【特許文献】
【０１１３】
【特許文献１】特開２０１４−２１８４１８号公報
【特許文献２】特表２００３−５３１０３４号公報
【特許文献３】特開２０１１−２１２１８号公報
【符号の説明】
【０１１４】
４      第二の歯科用補綴物液体材料
１００      歯科用補綴物
１１０      歯（天然歯）
【図１】
2018038551.tif 000010
【図２】
2018038551.tif 000011
【図３】
2018038551.tif 000012
【図４】
2018038551.tif 000013
【図５】
2018038551.tif 000014